본 발명은 폴리머 사슬 분절 운동(polymer chain segmental motion) 및 이온 호핑 환경(ion hopping environment)을 용이하게 하기에 선호되는 구조를 지니며 폴리에테르-블록-폴리머 및 폴리에테르-기반 폴리우레탄의 군으로부터 선택된 하나 이상의 폴리에테르 기반 폴리머 또는 코폴리머를 포함하거나, 상기 폴리에테르 기반 폴리머 또는 코폴리머를 에틸렌 산 코폴리머의 중화에 의해서 형성된 하나 이상의 이오노머 뿐만 아니라 약한 배위 음이온 및 알칼리 금속 또는 알칼리 토금속의 양이온을 포함한 하나 이상의 특이적 할로겐-프리 이온 착화합물 또는 염과 함께 포함하는 할로겐-프리 배합물에 관한 것이다. 추가로, 본 발명은 상기 배합물과 첨가제로서 상기 배합물을 함유하는 플라스틱 물질의 용도에 관한 것이다.
주어진 문장을 읽고 간략하게 요약해주세요.

문장: 
[ 발명의 명칭 ]
할로겐-프리 폴리머 배합물HALOGEN-FREE POLYMER BLEND
[ 기술분야 ]
발명의 분야본 발명은 이온 전도성에도 불구하고 열가소성 물질의 전형적인 성질을 지닐 수 있는 할로겐-프리 정전기 소산성 폴리머 배합물에 관한 것이다.
[ 배경기술 ]
관련 기술의 설명전자 산업 제품의 증가된 사용 및 제조와 함께, 플라스틱에서의 정전기 방전(electrostatic discharge: ESD)의 방지 및 정전기의 제어가 점점 중요해지고 있다.  다양한 연구를 기초로 하여, 정전기 관련 사건은 전자제품 제조 산업 단독에서 매년 250억 US 달러 초과의 손실을 초래하는 것으로 추산되었다.  이러한 수치는 부품이 다양한 이유로 ESD에 더욱 민감해짐에 따라서 증가하고 있다.  ESD가 충진 및 방출 동안에 제품의 폭발을 유발시킬 수 있는, 벌크 포장 및 취급이 있는 화학 및 식품 산업에서 큰 위험이 또한 존재한다.  ESD 관련된 폭발 때문에 인명을 잃게 되는 다양한 경우가 존재한다.  정전기 소산 폴리머에 대한 또 다른 적용 부문은, 예를 들어, 소비자 전자제품에서 그리고 자동차 산업에서, 주로 자동차 인테리어에서의 방진처리이다.전기 전도성 플라스틱은 미세하게 분할된 전도성 카본 블랙, 전도성 탄소섬유 또는 다른 전도성 입자를 기본 플라스틱에 첨가함으로써 생산될 수 있다.  폴리머와 전도성 입자의 복합체의 사용을 방해하는 중요한 인자 중 하나는 재료로부터의 전도성 입자의 침출이다.  이는, 예를 들어, 클린 룸(clean room) 환경에서 그리고 식품 포장에서 카본 블랙을 함유하는 재료의 사용을 방해한다.  이들 전도성 입자 또는 섬유는 전기 전도성을 제공하기 위해서 폴리머 매트릭스 내에서 균일하게 연결되고 분산되어야 한다.  소위 정전기 소산 범위, 즉, 1E6-1E11 오옴 표면 저항(IEC61340)에 있을 수 있는 그러한 복합체 재료를 제조하는 것은 매우 어려운데, 그 이유는 전도성의 한계 레벨(threshold level)이 가파르기(퍼콜레이션 곡선: percolation curve) 때문이다.  전기 전도성 폴리머에서의 또 다른 과제는 ESD 안전을 위해서 재료가 항상 접지되어야 한다는 것이다.  접지 접속이 손실되면 재료는 매우 불안전해질 것이다.  정전기 방지 물질, 즉, 수분을 흡수하는 양극성(bi-polar) 올리고머의 사용에 의해서 플라스틱에 전도성을 부여하기 위한 시도가 또한 있었다.  이들 물질과 관련된 문제는 이동, 비-영구성, 상대습도에 대한 전도성의 높은 민감도, 및 가공 동안 그리고 제품 자체에서의 불안정성을 포함한다.예를 들어, 폴리아닐린을 기초로 한 고유 전도성 폴리머를 제조하는 시도가 또한 있었다.  공지된 전기 전도성 폴리머는 열가소성 물질에 혼합되는 때에 이들의 구조로 인해서 불량한 기계적 성질을 지니고, 독성을 지니며, 추가적으로, 이들의 열 안정성이 매우 제한된다.고유의 소산성 폴리머로서 또한 공지된 이온 전도성 폴리머는 정전기 제어 폴리머의 상이한 종류의 군을 나타낸다.  감소된 저항은 특수한 폴리머 환경에서의 이온-전하 이동성을 기반으로 한다.  일반적으로, 이온 전도성은 복잡한 현상이고 특정 유형의 이온 착화합물 및 폴리머 구조가 존재할 것을 필요로 한다.  사용된 폴리머 프레임은, 예를 들어, 폴리에테르로 이루어진다.  많은 특허가 이러한 주제 분야에서 공개되어 있다.  이들에서, 이온 전도성은 일반적으로 리튬 염, 예컨대, LiClO4를 폴리머에 첨가함으로써 생산되었다.  다른 가능한 첨가제는 이온화될 수 있는 다양한 화합물, 예컨대, 산을 포함한다.미국특허 공보 제5 928 565호에 따르면, 전기 전도성 폴리머는 유기 설폰산을 폴리아닐린과 혼합함으로써 얻어진다.  그러나, 그러한 첨가제는 폴리머 배합물을 매우 어둡게 하고, 이는 이들의 사용을 제한한다.이어서, 미국특허 공보 제6 149 840호에서, 표준 폴리머가 그에 대략 50%의 양으로 플루오로설폰화된 폴리아닐린을 혼합시키고 이를 루이스 산(Lewis acid) 또는 유기티탄산염(organotitanate)에 의한 다른 폴리머에 혼입시킴으로써 전기 전도성이 부여될 수 있음을 언급하고 있다.고분자전해질(polyelectrolyte)에 전형적인 단점은 불량한 기계적 성질 및 화학물질에 대한 불량한 내성을 포함한다.  추가로, 음이온 및 양이온이 그러한 물질로부터 침출할 수 있으며, 이는 이들의 사용을 제한하고, 특히, 일반적으로 사용되는 할로겐 또는 할로겐화된 이온의 경우에는, 환경 문제를 유발시킨다.  침출되는 리튬 이온은 식품 포장 적용에서 문제를 유발시킨다.추가의 옵션은 이오노머(ionomer)의 사용을 포함한다.  미국특허 공보 제5 369 179호는 폴리에테르 아미드와 적합한 배합 폴리머, 예컨대, 이오노머의 정전기 방지 혼합물을 기재하고 있다.  미국특허 공보 제5 179 168호(Du Pont)에 따르면, 두 가지의 상이한 이오노머로부터 제조된 배합물은 다량의 알칼리 양이온을 다량의 카르복실산기를 함유하는 이오노머와 혼합함으로써 정전기 방지 성질을 지닐 수 있다.  이오노머에 의한 물의 흡수는 중화 정도가 증가함에 따라서 증가하고, 고도의 중화는, 예를 들어, 처리를 복잡하게 한다.방대한 양의 이온 전도성 폴리머 배합물 또는 조성물이 과거에 특허를 받았다.  그러나, 염소 또는 불소를 함유하는 염이 전도성을 개선시키는 것으로 공지됨에 따라서, 할로겐이 이들 조성물의 필수 부분을 형성했다.EP 0829520호(Ciba Speciality Chemicals)는 이온 전도성 폴리머, 또 다른 상용성 폴리머, 및 할로겐 염, 즉, 소듐 퍼클로레이트(sodium perchlorate)를 함유하는 배합물을 기재하고 있다.  Sanyo Chemicals의 EP 공보 0 613 919 A1(US 5 652 326)은 추가로 폴리에테르 에스테르 아미드와 알칼리 금속으로부터 전기 전도성 플라스틱이 얻어지는 방법으로서 0.01 내지 2.00 질량%의 알칼리금속 할라이드 또는 알칼리토금속 할라이드가 혼합물에 도입되는 때에 전기 전도성 플라스틱이 얻어지는 방법을 기재하고 있다.  실시예에 따르면, 금속 염의 권장량은 제조되는 물질의 5 내지 30 질량%에 이른다.US 2004171752호는 어떠한 전도성 향상 염을 사용하지 않는 폴리머 배합물을 기재하고 있다.  유사하게, Tejin Ltd의 EP 공보 0 915 506 A1는, 폴리에스테르와 폴리에테르 에스테르 아미드로부터 10 내지 2500ppm의 알칼리금속의 첨가에 의해서, 에폭시 기로 개질된 0 내지 40중량%의 폴리올레핀을 추가로 지니는 전기 전도성 폴리머 배합물이 생산되는 방법을 개시하고 있다.  그러한 공보는 알칼리금속 또는 알칼리토금속이 폴리머에 도입되는 방법에 대한 언급을 포함하고 있지 않다.  추가로, Ato Chimie의 DE 출원 32 42 827 A1은 폴리에테르 에스테르 아미드와 폴리올레핀으로부터 충분히 강하고 소위 시가렛 애쉬 테스트(cigarette ash test)에 따른 정전기 방지 요건을 충족시키는 전기 전도성 배합물을 생산하는 것이 가능함을 언급하고 있다.  그러한 공보는 알칼리금속 또는 알칼리토금속 이온의 사용에 대한 언급을 포함하고 있지 않다.  또한, Toray Industries의 JP 출원 공보 제58 015 554호는 폴리에테르 에스테르 아미드와 이오노머의 내열성 배합물을 기재하고 있다.  그러한 공보에서는 이오노머가 일가, 이가, 또는 삼가 금속 이온을 알파 올레핀 및 베타-불포화된 카르복실산의 폴리머에 첨가함으로써 제조됨을 언급하고 있다.  배합물의 전기 전도성에 대한 언급은 없다.다른 한편으로, EP 1934235호(Chemetall)는 다른 사항 중에서는 전도성을 개선시키기 위해서 첨가제로서 사용되는 비스(옥살레이트)보레이트 알칼리금속 착화합물을 기재하고 있다.  그러나, 이온 전도성 폴리머는 그 출원에서 언급하고 있지 않다.할로겐-함유 제품은 환경에 유해할 뿐만 아니라 이들 제품을 취급하는 사람의 건강에도 유해한 것으로 공지되어 있어서, 할로겐-프리 대체제를 개발하는 것이 점점 중요해지고 있다.추가로, 많은 공지된 조성물 및 배합물이 제조 후에 비교적 높은 수분 함량을 흡수하기 때문에, 측정된 전도성은 적어도 부분적으로 물의 전도성으로부터 기원한다.  이는 건조한 환경이 전도성의 상당한 감소를 유발시킬 것임을 의미한다.  따라서, 안정한 전도성을 제공하는 조성물 및 배합물에 대한 요구가 또한 있다.
[ 발명의 개요 ]
발명의 요약본 발명의 목적은 본 기술 분야의 상태와 연관된 단점의 유의성을 없애거나 적어도 상당히 감소시키고, 신규한 이온 전도성 무할로겐(zero halogen) 폴리머 배합물을 제공하는 것이다.특히, 본 발명의 목적은 이온 전도성(즉, 이온 전도율)이 할로겐-프리 염을 사용하여 개선되고 안정화되는 폴리머 배합물을 제공하는 것이다.추가로, 본 발명의 목적은 이온 전도성이 근본적으로는 습도 비의존적인 내열성의 재생 가능한 폴리머 배합물을 제공하는 것이다.본 발명은 무할로겐 염 착화합물이 폴리머, 특히 폴리머 배합물의 이온 전도성을 개선시키기 위해서 사용될 수 있다는 아이디어를 기초로 한다.  본 발명은 이온을 전도할 수 있는 폴리머 배합물에 관한 것이다.  선택된 염은 배합물이 할로겐-프리가 되게 한다.더욱 특히, 본 발명의 배합물은 청구항 제 1항의 특징부에서 언급된 것이 특징이다.추가로, 배합물의 사용은 청구항 제 10항에 기재된 것이 특징이고, 배합물을 포함하는 할로겐-프리 이온 전도성 플라스틱 물질은 청구항 제 11항의 특징부에서 언급된 것이 특징이다.상당한 이점이 본 발명에 의해서 얻어진다.  따라서, 본 발명은, 예를 들어, 플라스틱 제품에 첨가제로서 사용될 수 있으며 정전기의 제어를 개선시키는 성질을 지니는 최종 제품을 제공할 수 있는 폴리머 배합물을 제공한다.  이러한 배합물을 소위 기본 플라스틱과 혼합하는 때에, IEC61340-2-3에 따른 표면 저항 측정을 사용한, 정전기 소산 범위(1E6-1E11 ohm)에 있는 표면 저항에서 변화가 달성된다.폴리머 배합물은 이동성 화합물, 예컨대, 유연제(softener) 또는 통상의 정전기 방지제를 함유하지 않으며, 이의 이온 전도성이 변동이 없다.  본 발명에 따른 폴리머 배합물이 다른 폴리머에 배합되어 정전기 소산성 폴리머를 형성시키는 때에 재료에서의 검댕-유사 침출(soot-like percolation)이 요구되지 않는다.  그러한 재료는 다양한 폴리머와의 높은 상용성 및 우수한 기계적 성질을 지닌다.얻어진 제품은 점점 더 중요해지고 있는 환경적 가치로 인해서 그리고 더 엄격한 법안으로 인해서 상당한 이점인 할로겐-프리(halogen-free)이다.  이는 할로겐-프리 제품의 시장 가치를 향상시킬 뿐만 아니라 재생성을 촉진시킨다.  본 발명에서 사용되는 할로겐-프리 염은 또한 종래 기술의 할로겐 함유 염에 비해서 사용에 더욱 안전하다.추가로, 본 발명을 이용하여 얻어진 제품은 재생될 수 있는데, 그 이유는 이들이, 현재 시장에서 유통되고 있는 제품과는 상반되게, 개선된 열 안정성으로 인해서 성질의 손실 없이 재가공을 더 우수하게 견딜 수 있기 때문이다.할로겐-프리인 것에 추가로, 본 발명에서 사용되는 염은 폴리머의 이온 전도성을 상당히 개선시킨다.  이들은 폴리머 배합물에서 기능성 성분으로서 사용되어 ESD 방지를 위한 최적의 범위에 있는 성질을 제공하고, 이러한 성질을 또한 다양한 조건 하에 변함없는 수준으로 유지한다.  그 이유는 본 발명의 배합물이, 많은 공지된 제품과는 상반되게, 상이한 환경 조건하에 일정한 정전기 소산 성질을 나타내는 개선된 습도 비의존성을 지니기 때문이다.본 발명에 따른 재료를, 예를 들어, 필름, 시트(sheet), 섬유, 파이프, 호스(hose), 다양한 목적을 위한 코팅 및 성형 부품을 제조하기 위해서, 압출 적용에서 사용하는 것이 가능하다.  이는, 예를 들어, 전자제품 및 화학 제품 포장을 위한 가요성 및 강성 포장, 마루 코팅, 및 섬유 적용에 적합하다.  이들에서, 배합물의 우수한 기계적 성질을 활용하는 것이 가능하다.  또한, 본 발명의 할로겐-프리 이온 전도성 플라스틱 물질은 단일 층으로 또는 층상 구조로, 치수 안정한 커버링 구조(dimensionally stable covering structure)의 형태, 바닥재(floor covering)의 형태, 또는 타일 또는 매트의 형태로 존재할 수 있다.다음으로, 본 발명이 상세한 설명을 참조로 하여 더욱 상세하게 기재될 것이다.
[ 발명을 실시하기 위한 구체적인 내용 ]
발명의 바람직한 양태에 대한 상세한 설명본 발명은 폴리머 사슬 분절 운동(polymer chain segmental motion) 및 이온 호핑 환경(ion hopping environment)을 용이하게 하기에 선호되는 구조를 지니며 폴리에테르-블록-폴리머 또는 폴리에테르-기반 폴리우레탄의 군으로부터 선택되는 하나 이상의 폴리에테르 기반 폴리머들 또는 코폴리머들, 또는 상기 폴리에테르 기반 폴리머들 또는 코폴리머들을 에틸렌 산 코-폴리머의 중화에 의해서 형성된 하나 이상의 이오노머와 함께 포함하는 이온을 전도할 수 있는 할로겐-프리 폴리머 배합물(즉, 이온 전도성 배합물)에 관한 것이다. 폴리에테르-블록-폴리머의 예는 폴리에테르 블록 아미드, 특히, 근본적으로는 동일한 비율의 폴리에테르 블록과 폴리아미드로 제조된 폴리에테르 블록 아미드, 및 폴리에테르 블록과 폴리올레핀 블록을 포함하는 폴리머, 및 폴리에테르 블록과 폴리에스테르 블록을 포함하는 폴리머, 및 폴리에테르 블록과 아크릴레이트 블록을 포함하는 폴리머를 포함한다.폴리에테르 블록은 바람직하게는 폴리에틸렌 옥사이드로부터 선택되고, 폴리에틸렌 글리콜이 가장 적합하다. 본 발명의 배합물은 바람직하게는 이러한/이들 폴리에테르 기반 폴리머(들)을 10 내지 99 질량%, 더욱 바람직하게는 배합물의 10 내지 80 질량%, 더욱 바람직하게는 25 내지 70 질량%의 양으로 함유한다.배합물은 하나 이상의 특이적 할로겐-프리 이온성 착화합물로서, 약한 배위 음이온 및 상기 언급된 폴리머 구조에서 해리될 수 있는 착화합물을 형성하는 알칼리금속 또는 알칼리토금속 양이온을 포함하는 하나 이상의 특이적 할로겐-프리 이온성 착화합물을 포함한다.상기 약한 배위 음이온은 붕소-중심 착화합물의 군으로부터 선택되며, 여기서 두 자리 리간드는 -COOH 및 -OH로부터 선택된 둘 이상의 반응성 기를 함유하는 C2 내지 C8 지방족 또는 방향족 유기 화합물의 군으로부터 또는 임의로 이들의 염으로부터 선택된다.예시적인 음이온은 (말로네이토,옥살레이토)보레이트, 비스(말로네이토)보레이트, 비스(옥살레이토)보레이트, (글리콜레이토,옥살레이토)보레이트, 비스(글리콜레이토)보레이트, (락테이토,옥살레이토)보레이트, 비스(락테이토)보레이트, (옥살레이토,살리실레이토)보레이트, 비스(살리실레이토)보레이트, (옥살레이토,타르테이토)보레이트, 비스(타르테이토)보레이트, (옥살레이토,카테콜레이토)보레이트, 비스(카테콜레이토)보레이트를 포함한다.  바람직한 선택은 비스-음이온이다.  더욱 바람직하게는, 상기 언급된 약한 배위 음이온은 옥살산과 붕산의 비스-염, 즉, 비스(옥살레이토)보레이트 음이온이다.  가장 적합하게는, 양이온은 리듐을 배제하고, 바람직하게는, 다른 것들 중에서도, 소듐, 포타슘, 루비듐 및 세슘, 가장 바람직하게는 Na 및 K를 포함한 알칼리 금속의 군으로부터 선택된다.  리듐 염은 일반적으로는, 예를 들어, Na 및 K 염보다 더욱 독성이다.상기 언급된 이점에 추가로, 이들 이온성 착화합물 또는 염은 논의되고 있는 폴리머 유형에 대해서 불활성인 추가의 이점을 지닌다.이온성 착화합물 또는 염은 바람직하게는 폴리머 배합물, 특히 최종 배합물의 0.002 내지 0.05 mmol/g, 더욱 바람직하게는, 호스트 폴리머를 포함한 배합물의 0.03 mmol/g 미만의 양으로 존재한다.  언급된 첨가량에 의해서, 높은 이온 전도성 및 우수한 기계적인 성질을 동시에 얻어진다.용어 "할로겐-프리"는 0%의 할로겐 첨가 함량을 의미하는 것으로 의도된다.  배합물의 기본 성분은 미량의 할로겐을 함유할 수 있지만, 이러한 할로겐 함량은 검출 가능한 수준(통상의 분석 절차를 이용하여) 미만으로, 가장 바람직하게는 50ppm의 함량 미만으로 유지된다. 본 발명의 바람직한 구체예에 따르면, 배합물은, 상기 성분에 추가로, 충전제 폴리머로서, 폴리아미드, 폴리에스테르, 폴리아크릴레이트, 폴리메틸 메타크릴레이트, 폴리에스테르-기반 폴리우레탄뿐만 아니라 이들의 코폴리머의 군으로부터 선택된 폴리머 물질을 포함한다.따라서, 본 발명의 이러한 구체예에 따르면, 본 발명의 배합물은 배위결합을 할 수 있는 작용기(예, 에테르, 에스테르, 아미드 및 다른 카르보닐 기)를 지니는 적어도 두 가지 폴리머로서, 이들 중 "첫 번째"는 적어도 에테르 기를 함유하고, "두 번째"는 적어도 카르보닐 기를 함유하는 적어도 두 가지 폴리머를 함유한다.  배합물은 또한 상기 작용기와 배위될 수 있는 염 또는 이온 착화합물을 함유하여 더욱 안정한 배합물을 제공한다.  첫 번째 폴리머 대 두 번째 폴리머의 비는 바람직하게는 10:90 내지 90:10, 더욱 바람직하게는 30:70 내지 90:10, 가장 바람직하게는 50:50 내지 70:30이다.상기 언급된 바와 같이, 배합물은 가능하게는, 첫 번째 폴리머 및 임의의 두 번째 폴리머에 추가로, 하나 이상의 이오노머로서, 바람직하게는 에틸렌과 아크릴산 또는 메타크릴산의 코폴리머 또는 터폴리머의 폴리머 또는 어떠한 다른 공지된 이오노머인 하나 이상의 이오노머를 포함한다.  이오노머의 함량은 바람직하게는 배합물의 1 내지 50 질량%, 더욱 바람직하게는 10 내지 50 질량%, 가장 바람직하게는 10 내지 30 질량%이다.최종 컴파운드(compound), 즉, 염기성 호스트 폴리머 내에 상호 침투된 네트워크(interpenetrated network: IPN)로도 공지된 공동-연속적 네트워크를 형성하는 상기 이온 전도성 폴리머 배합물의 혼합물이 상이한 압출 전환 장비에 의해서 필름, 시트, 성형 제품 또는 사출성형 제품으로 전환될 수 있다.  이러한 혼합물은 별도의 압출 공정에서 전환 전에 또는 전환 공정 동안에 형성될 수 있다.190℃의 온도에서 및 2160g의 중량으로 측정된 본 발명에 따른 폴리머 배합물의 용융 지수는 전형적으로는 3 내지 50g/10분이다.  용융 지수는 배합물에 사용된 폴리머의 본질 및 성질에 따라 다양하다.  폴리머 배합물의 체적 저항률(ASTM D-257 또는 IEC60093)은 105 ohm·m만큼 낮다.  폴리머 배합물의 물 흡수는 전형적으로는 침지 시에 10 질량% 미만/24 시간이다. 정전기 소산성 폴리머 배합물을 제조하기 위한 본 발명에 따른 공정은 적합한 장비, 예컨대, 트윈 스크루 압출기(twin screw extruder)에 의해서 폴리머 성분들의 융점 초과의 승온에서 성분들을 혼합함을 포함한다.  용융 온도는 전형적으로는 150 내지 300℃이다.  염은 일반적으로는 배합물 내로 있는 그대로 또는 다른 물질과의 혼합물로서 도입된다.이하에서, 본 발명은 본 발명의 범위를 제한하는 것을 의미하지 않는 실시예를 이용하여 추가로 예시될 것이다. 아래 측정에 의해서 입증되는 바와 같이, 할로겐 프리인 것이 특징인 본 발명의 물질은, 본 기술분야에서 공지된 다른 물질에 비해서, 열 안정성 및 이온 전도성뿐만 아니라 일반적인 폴리머 상용성과 관련하여 개선된 성질을 나타낸다.  또한, 이온 전도성은 사실상 습도에 무관하여 변함없는 성능, 즉, 다양한 주위 조건에서 사용되기 위한 정전기 소산성 물질에 가장 중요한 성질을 부여하는 것으로 나타나고 있다.실시예 198 부의 폴리에테르 블록 아미드(대략 50 부의 폴리에틸렌 글리콜과 50 부의 폴리아미드-12로 제조됨) 및 2 부의 포타슘 비스-옥살레이토보레이트를 180℃의 온도에서 Werner-Pfleiderer 트윈-스크루 압출기에서 함께 혼합하고, 후속적으로 수중 펠렛타이저(underwater pelletizer)로 과립화시켜 실시예 1(EX 1로 약칭)로서 지정된 폴리머를 생성시켰다.  먼저 80℃에서 3 시간 동안 건조되고, 이어서, 10 RH% 및 20℃에서 48 시간 동안 컨디셔닝된 과립의 체적 저항률은 1x105이었다.  EX 1 과립에 대한 열적 및 전기적 성질이 표 1 및 표 2에 기재되어 있다.실시예 255 부의 폴리에테르 블록 아미드(대략 50 부의 폴리에틸렌 글리콜과 50 부의 폴리아미드-12로 제조됨), 36 부의 글리콜-개질된 폴리에틸렌 테레프탈레이트, 5부의 스티렌 메틸 메타크릴레이트 코폴리머 및 4 부의 포타슘 비스-옥살레이토보레이트를 220℃의 온도에서 Werner-Pfleiderer 트윈-스크루 압출기에서 함께 혼합하고, 후속적으로 수중 펠렛타이저로 과립화시켜 실시예 2(EX 2로 약칭)로서 지정된 폴리머를 생성시켰다.  먼저 80℃에서 3 시간 동안 건조되고, 이어서, 10 RH% 및 20℃에서 48 시간 동안 컨디셔닝된 과립의 체적 저항률은 2x105이었다.  EX 2 과립에 대한 열적 및 전기적 성질이 표 1 내지 표 3에 기재되어 있다.비교예 1포타슘 비스-옥살레이토보레이트가 소듐 퍼클로레이트 모노하이드레이트로 대체됨을 제외하고는 실시예 1에 기재된 절차와 동일한 절차를 사용하여 비교예 1(CE 1로 약칭)로서 지정된 폴리머를 생성시켰다.  먼저 80℃에서 3 시간 동안 건조되고, 이어서, 10 RH% 및 20℃에서 48 시간 동안 컨디셔닝된 과립의 체적 저항률은 1x105이었다.  CE 1 과립에 대한 열적 및 전기적 성질이 표 1 및 표 2에 기재되어 있다.비교예 2포타슘 비스-옥살레이토보레이트가 소듐 퍼클로레이트 모노하이드레이트로 대체됨을 제외하고는 실시예 2에 기재된 절차와 동일한 절차를 사용하여 비교예 2(CE 2로 약칭)로서 지정된 폴리머를 생성시켰다.  먼저 80℃에서 3 시간 동안 건조되고, 이어서, 10 RH% 및 20℃에서 48 시간 동안 컨디셔닝된 과립의 체적 저항률은 2x105이었다.  CE 2 과립에 대한 열적 및 전기적 성질이 표 1 내지 표 3에 기재되어 있다.비교예 3포타슘 비스-옥살레이토보레이트가 포타슘 p-톨루엔설포네이트로 대체됨을 제외하고는 실시예 2에 기재된 절차와 동일한 절차를 사용하여 비교예 3(CE 3으로 약칭)으로서 지정된 폴리머를 생성시켰다.  먼저 80℃에서 3 시간 동안 건조되고, 이어서, 10 RH% 및 20℃에서 48 시간 동안 컨디셔닝된 과립의 체적 저항률은 1x106이었다.  CE 3 과립에 대한 열적 및 전기적 성질이 표 1 내지 표 3에 기재되어 있다.표 1* 질소 대기 중에서 10℃/min의 속도로 TGA에 의해서 측정된 표현된 중량 손실에서의 온도; # 190℃에서의 2.16 kg 로드(load)에 의해서 측정된 용융흐름지수(Melt flow index).표 2* 모든 샘플은 측정 전에 80℃에서 3 시간 동안 건조되고, 이어서, 10RH% 및 20℃에서 48 시간 동안 컨디셔닝됨.표 3* 20℃에서 모든 측정실시예 3 및 실시예 4 및 비교예 4 내지 비교예 6본 발명의 소산성 물질의 성능 및 성질을 평가하기 위해서, 상기 실시예의 물질을 시트 압출에 의한 최종 생성물로 전환시켰다.  예시적인 물질(마스터배치)을 표 4에 표현된 바와 같이 호스트 폴리스티렌과 건식 배합하여 최종 물질(실시예 3 및 실시예 4 물질, 및 비교예 4 내지 비교예 6 물질)을 생성시켰다.  폴리스티렌 시트의 전기적인 성질을 표 5 및 표 6에 기재되어 있다. 표 4표 5* 모든 샘플은 측정 전에 80℃에서 3 시간 동안 건조되고, 이어서, 10RH% 및 20℃에서 48 시간 동안 컨디셔닝됨; 링 프로브(ring probe)(IEC61340-2-3)로 측정된 SR 표면 저항; 바 프로브(bar probe)(ANSI ESD D-257)로 측정된 기계 방향에서의 MD 저항; 바 프로브(ANSI ESD D-257)로 측정된 횡 방향에서의 TD 저항. # 측정되지 않음.표 6* 20℃에서의 모든 측정; 링 프로브(IEC61340-2-3)로 측정된 SR 표면 저항; 바 프로브(ANSI ESD D-257)로 측정된 기계 방향에서의 MD 저항; 바 프로브(ANSI ESD D-257)로 측정된 횡 방향에서의 TD 저항.표 6 계속본 발명에 따른 폴리머 배합물의 전기 전도성은, 예를 들어, 시판중의 정전기 방지 화합물, 유연제 또는 다른 소분자 흡습성 화합물로 추가로 개선될 수 있다.